(57)【特許請求の範囲】
【請求項１】
材料表面に形成されている接合面の加工方法であって、
前記接合面に閉軌跡を描くように高エネルギービームを照射することにより、前記接合面に閉じた溝および前記溝の内側に立設する立柱部とを形成するとともに、前記溝および前記立柱部の形成時に前記高エネルギービームの照射により発生する蒸発気体を前記立柱部に作用させることにより、前記立柱部の側壁の少なくとも一部が、前記溝内にて、アンカー形状に形成される、接合面の加工方法。
【請求項２】
請求項１に記載の接合面の加工方法において、
前記溝および前記立柱部の形成時に発生する蒸発気体の反跳力を前記立柱部に作用させることにより、前記立柱部の側壁のうち前記蒸発気体の反跳力が作用した部分に窪みが形成され、前記窪みとは反対側の部分に前記立柱部の径外方に突出する突出部が形成される、接合面の加工方法。
【請求項３】
請求項１または２に記載の接合面の加工方法において、
前記閉軌跡の形状は環状であり、
前記閉軌跡の半径をＲ、前記接合面に照射される前記高エネルギービームの照射径をＬとしたときに、前記閉軌跡の半径Ｒが、０．５Ｌ＜Ｒ＜１．５Ｌで表わされる範囲内であるように、前記閉軌跡の半径および前記高エネルギービームの照射径が調整されている、接合面の加工方法。
【請求項４】
請求項１乃至３のいずれか１項に記載の接合面の加工方法において、
前記閉軌跡に沿って前記高エネルギービームの前記接合面への照射部位が間歇的に且つ部分的に重複しながら移動するように、前記高エネルギービームが金属表面にパルス状に照射される、接合面の加工方法。
【発明の詳細な説明】
【技術分野】
【０００１】
本発明は、材料表面に形成されている接合面の加工方法に関する。特に、接合面に接合される材料の接合強度が向上するような、接合面の加工方法に関する。
【背景技術】
【０００２】
ある材料（例えば金属材料）の表面に形成されている接合面に、接合すべき材料（被接合材料）を接合させる場合、接合面に接合強度を向上させるための加工を施すことが一般的に行われている。
【０００３】
特許文献１は、異種材料が接合される金属表面の加工方法の一例を開示する。この加工方法によれば、異種材料が接合される金属材料の接合面（金属表面）が所定の走査方向にレーザー加工された後、上記走査方向とクロスする別の走査方向にレーザ加工される。接合面がクロス状にレーザ加工されることによって接合面に多数の突起が形成される。また、隣接する突起の先端同士が結合することによってアンカー形状を有するアーチ状突起が接合面に形成される。よって、このようにレーザ加工された接合面に樹脂等の異種材料を射出成形等によって接合させた場合、アンカー形状を有するアーチ状突起に異種材料が絡まる。その結果、異種材料が接合面から離間する方向に引っ張られた場合に異種材料がアーチ状突起に干渉することにより引張力に対する抵抗力が発生する。この抵抗力が、金属材料の接合面での異種材料の接合強度の向上に寄与する。
【０００４】
特許文献２は、金属製の母材表面にメッキ層が形成されてなるインサート部材と、このインサート部材を覆う樹脂材とを有するインサート部品の製造方法を開示する。この製造方法によれば、インサート部材のメッキ層にレーザ光を照射してメッキ層を所定のパターンで除去し、その後、インサート部材をインサート成形することにより、インサート部品が製造される。
【０００５】
特許文献３は、金属製の外装缶と合成樹脂製の外装カバーとを有する電池パックを開示する。この電池パックによれば、外装カバーがレーザ溶接により外装缶に接合される。また、外装カバーとの接合箇所における外装缶の表面粗さの最大高さ（Ｒｚ）が、０．２μｍ以上であるように、予め上記接合箇所がレーザ加工される。
【先行技術文献】
【特許文献】
【０００６】
【特許文献１】国際公開ＷＯ２００７／０７２６３号公報
【特許文献２】特開２００７−２２７１６３号公報
【特許文献３】特開２００９−８７５５４号公報
【発明の概要】
【０００７】
（発明が解決しようとする課題）
特許文献１に記載の加工方法によれば、金属表面に多数の突起を形成するために、レーザ光をある方向およびその方向と別の方向とから複数回重畳的に照射しなければならない。そのため加工時間が長い。また、隣接する突起の先端同士が連結することによってアンカー形状を有するアーチ状突起が形成されるが、隣接する突起の先端同士が連結するか否かは、突起の傾斜方向等の不確定要素に依存する。つまり、接合強度に寄与する形状をレーザ加工によって安定的に作り出すことが困難である。
【０００８】
特許文献２に記載の製造方法によれば、その図３や図４に良く示されるように、レーザ照射によってインサート部材にすり鉢状の断面形状を有する凹部が形成される。このような凹部が形成されている部分に樹脂材が入り込むように接合される。断面すり鉢状の凹部は、接合される樹脂材の剥離方向（引張方向）に対する抵抗を生じるような形状ではない。すなわち、形成される凹部の形状はアンカー形状を有していない。そのため、インサート部材に対する樹脂材料の接合強度を十分に向上させることができない。
【０００９】
特許文献３に記載の電池パックによれば、外装缶の接合箇所がレーザ加工されることにより、特許文献２と同様に接合箇所に断面すり鉢状の凹部が形成される。上記したように、断面すり鉢状の凹部は、接合箇所にレーザ溶接される合成樹脂製の外装カバーの剥離方向（引張方向）に対する抵抗を生じるような形状ではない。そのため、レーザ溶接される合成樹脂製の外装カバーの外装缶に対する接合強度を十分に向上させることができない。
【００１０】
本発明は、材料表面に形成されている接合面での接合強度が向上するような、接合面の加工方法を提供することを目的とする。
【００１１】
（課題を解決するための手段）
本発明は、材料表面に形成され被接合材料が接合される接合面の加工方法であって、前記接合面に閉軌跡を描くように高エネルギービームを照射することにより、前記接合面に閉じた溝および前記溝の内側に立設する立柱部とを形成するとともに、前記溝および前記立柱部の形成時に前記高エネルギービームの照射により発生する蒸発気体を前記立柱部に作用させることにより、前記立柱部の側壁の少なくとも一部が、前記溝内にて、アンカー形状に形成される、接合面の加工方法を提供する。
【００１２】
本発明に係る接合面の加工方法によれば、接合面に高エネルギービームが照射されることにより接合面にキーホールが形成され、このキーホールが固化することにより凹部が形成される。また、接合面に閉軌跡を描くように高エネルギービームが照射されるため、高エネルギービームの照射により接合面に形成される凹部が閉環状を呈する。つまり接合面に閉じた溝が形成される。さらに、溝の内側に立設する立柱部が形成される。また、溝および立柱部を形成する際に、接合面への高エネルギービームの照射によって発生する接合面を構成する材料の蒸発気体が立柱部に作用することで、立柱部の側壁の少なくとも一部がアンカー形状に形成される。このため上記溝内に入り込むような態様で接合面に接合された材料（被接合材料）が接合面から離間する方向に引っ張られた場合、被接合材料が立柱部のアンカー形状に形成された部分に干渉し、被接合材料の引張力に対する抵抗力が発生する。この抵抗力が、接合面における接合強度の向上に寄与する。このように、本発明によれば、接合強度が向上するような接合面の加工方法を提供することができる。
【００１３】
上記した本発明において、接合面を構成する材料と、接合面に接合される被接合材料とは、同種材料でもよいし、異種材料でもよい。また、接合面が形成されている部材と接合面に接合される部材は、異種部材でもよいし、同一部材でもよい。好ましくは、接合面を構成する材料と被接合材料との融点が異なっているのがよい。接合面が形成されている材料の一例は金属材料であり、被接合材料の一例は樹脂材料である。
【００１４】
また、本発明において、接合面への高エネルギービームの照射軌跡は閉軌跡であればどのような形状でも良い。例えば円形状の照射軌跡でも良いし、四角形状の照射軌跡でも良い。また、「アンカー形状」とは、そのアンカー形状を構成するための上記溝および立柱部が接合面に形成されている場合において、上記溝内に入り込むような態様で接合面に接合された被接合材料が接合面から垂直な方向に引っ張られたときに、被接合材料に干渉することによって引張力に対する抵抗力を生じるような形状である。このアンカー形状は、「アンダーカット形状」と呼んでも良い。また、本発明において、「高エネルギービーム」とは、それを接合面に照射することにより接合面に溝が形成される程度のエネルギーを有するビームのことを意味する。例えばレーザ光や電子ビームも、本発明の「高エネルギービーム」に属する。
【００１５】
特に、本発明の加工方法においては、溝および立柱部の形成時に接合面への高エネルギービームの照射により発生する接合面を構成する材料の蒸発気体を立柱部に作用させることにより、立柱部の側壁のうち蒸発気体の反跳力が作用した部分に窪みが形成され、窪みとは反対側の部分に立柱部の径外方に突出する突出部が形成されるとよい。これによれば、接合面への高エネルギービームの照射による溝および立柱部の形成時に生じる蒸発気体の反跳力が立柱部の側壁部の所定部分に作用することにより、上記所定部分が押圧される。その結果、上記所定部分の反対側に位置する部分が立柱部の径外方に突出する。斯かる突出部分によってアンカー形状が形成される。
【００１６】
本発明において、接合面に形成される閉じた溝の大きさおよび溝の内側に形成される立柱部の大きさは非常に小さい。例えば、閉じた溝が円形である場合、溝の径は、８０〜２００μｍ程度であり、立柱部の径は、３０〜１００μｍ程度である。このような微小な溝と、その溝の内部に形成される立柱部とを備える複数の加工痕が、接合面に形成されているとよい。また、複数の加工痕が予め定められた所定のパターン形状を形成するように、接合表面に形成されていてもよい。
【００１７】
前記閉軌跡の形状は環状であるとよい。ここで、上記環状は、長円形状や楕円形状等の真円形状ではない形状を含む。また、閉軌跡の半径（走査半径）をＲ、接合面に照射される高エネルギービームの照射径をＬとしたときに、走査半径Ｒが、０．５Ｌ＜Ｒ＜１．５Ｌで表わされる範囲内であるように、走査半径および高エネルギービームの照射径が調整されているのがよい。走査半径Ｒが０．５Ｌよりも小さい場合、溝の内側に立柱部が形成されない。また、走査半径Ｒが１．５Ｌよりも大きい場合、立柱部の径が溝の幅に対して大きいため立柱部の側壁にアンカー形状を形成することが困難である。したがって、走査半径Ｒが上記関係式の範囲内であるように、走査半径Ｒおよび照射径Ｌを調整することで、アンカー形状を有する立柱部を安定的に作り出すことができる。
【００１８】
また、前記閉軌跡に沿って高エネルギービームの前記接合面への照射部位（スポット）が間歇的に且つ部分的に重複しながら移動するように、高エネルギービームがパルス状に照射されるとよい。この場合において、本発明の加工方法は、前記閉軌跡に沿った照射位置に照射部位が形成されるように高エネルギービームを接合面に照射するステップ（照射ステップ）と、所定時間経過後に高エネルギービームの照射を停止するステップ（照射停止ステップ）と、直前に高エネルギービームが照射されていた照射部位に部分的に重複するように閉軌跡に沿って照射部位を移動させるステップ（移動ステップ）と、を含むのがよい。
【００１９】
これによれば、間歇的であり且つ部分的に重複するように高エネルギービームが閉軌跡に沿ってパルス照射されることにより接合面に閉じた溝および立柱部が形成されていくとともに接合面への高エネルギービームの照射により生じる蒸発気体の反跳力等により立柱部の側壁が押圧される。一方、高エネルギービームが照射されていないときには、高エネルギービームの照射時に押圧されていた立柱部の側壁部分が溶融した材料の表面張力により押戻される。このような押圧と押戻しが繰り返されることにより、立柱部が揺らされる。立柱部の揺動により立柱部の側壁への適切なアンカー形状の形成が促進される。
【図面の簡単な説明】
【００２０】
【図１】本実施形態に係る接合面が形成された金属板を表す斜視図である。
【図２】接合面に形成された加工痕を表す模式図である。
【図３】図２のＡ−Ａ断面図である。
【図４】金属板の接合面に加工痕を形成するための加工装置としてのレーザーマーカーを示す図である
【図５】図４に示すレーザーマーカーを用いて接合面に一つの加工痕を形成するまでの工程（加工工程）を示す図である。
【図６】接合面に１つの加工痕を形成するために接合面に形成される照射部位（スポット）の移動軌跡を示す図である。
【図７】接合面に形成された加工痕のＳＥＭ画像である。
【図８】接合面へのレーザ光の照射によって立柱部の突出部が形成されるメカニズムを具体的に示す模式図である。
【図９】レーザ光の照射状況と、レーザ光が照射された部分における金属の溶融状態とを時系列的に比較した図である。
【図１０】キーホールが拡張する様子を示す図である。
【図１１】キーホールが収縮する様子を示す図である。
【図１２】立柱部が揺らされている状態を示す図である。
【図１３】テストピースの形状を示す図である。
【図１４】評価サンプルを示す図である。
【図１５】ブロック治具を示す図である。
【図１６】テストピースの材質がＡＤＣ１２である場合における、評価サンプルの接合強度の測定結果と比較サンプルの接合強度の測定結果とを比較したグラフである。
【図１７】テストピースの材質がＡ５０５２である場合における、評価サンプルの接合強度の測定結果と比較サンプルの接合強度の測定結果とを比較したグラフである。
【図１８】突出部に樹脂が付着した様子を示す図である。
【発明を実施するための形態】
【００２１】
以下、本発明の実施形態について説明する。図１は、接合面を構成する材料の一例である金属材料としての金属板１を表す斜視図である。この金属板１の表面１ａに接合面１１が形成されている。金属板１の材質は金属であれば特に限定されない。例えば、アルミニウム、マグネシウム、鉄合金、銅、銅合金、ステンレス鋼等を材質として列挙することができる。
【００２２】
金属板１の接合面１１に接合される材料（被接合材料）は、金属材料でもよいし、金属材料以外の材料でもよい。被接合材料として、例えば、樹脂、ゴム、エラストマー、プラスチックアロイが挙げられるが、この限りでない。金属板１の接合面１１に樹脂材料が接合された製品や部品の一例として、例えば、ウォーターポンプ、シリンダヘッドカバー、オイルパン、電子機器の外装品等が挙げられるが、この限りでない。
【００２３】
金属板１の接合面１１には、被接合材料の接合強度を向上させるための表面加工処理が施されている。本実施形態においては、接合面１１に高エネルギービームの一種であるレーザ光を照射することによって接合面１１に複数の加工痕が形成されるように、接合面１１が加工される。図２は、接合面１１に形成された加工痕を表す模式図である。図３は図２のＡ−Ａ断面図である。なお、照射される高エネルギービームはレーザ光に限定されない。例えば電子ビームでもよい。
【００２４】
図２および図３に示すように、接合面１１に複数の加工痕１２が形成されている。複数の加工痕１２は、所定のパターンに従い接合面１１上に配列される。加工痕１２は、環状溝部１２１および立柱部１２２を有する。立柱部１２２は環状溝部１２１の内側に形成され、接合面１１に垂直な方向に立設している。また、図３からわかるように、立柱部１２２の側壁が歪な形状に形成されている。具体的には、立柱部１２２は、その径外方（軸方向に垂直な方向）に突出した部分である突出部１２２ａを有する。この突出部１２２ａによりアンカー形状が形成される。ここで、アンカー形状とは、環状溝部１２１内に入り込むように接合面１１に接合される被接合材料が接合面１１に垂直な方向に引っ張られたときに、被接合材料に干渉することによって引張力に対する抵抗力を生じるような形状、つまり被接合材料の剥離に対するアンダーカットとなる形状である。このような抵抗力が、接合面での接合強度の向上に寄与する。
【００２５】
図４は、金属板１の接合面１１に加工痕１２を形成するための加工装置を示す図である。本実施形態において、加工装置としてレーザーマーカーを用いた。図４に示すようにレーザーマーカー２は加工台３に載置される。レーザーマーカー２はコントローラ２１とヘッド２２とを備える。ヘッド２２からレーザ光が下方に出射される。また、金属板１が加工台３に載置される。金属板１はヘッド２２の下方に位置する。このためヘッド２２から出射されたレーザ光が金属板１に照射されて、金属板１の接合面１１が加工される。また、ヘッド２２は、出射するレーザ光の向きを調整することができるように構成されている。したがって、ヘッド２２から金属板１の接合面１１に所望のパターンでレーザ光が照射されることによって、接合面１１に、図２に示すような複数の加工痕１２が形成される。
【００２６】
図５は、図４に示すレーザーマーカー２を用いて接合面１１に一つの加工痕１２を形成するまでの工程（加工工程）を示す図である。この加工工程は、図５の矢印で示す順に進行する。この加工工程においては、予め定められた照射軌跡に沿ってレーザ光の照射部位（スポット）が間歇的に且つ部分的に重複しながら移動するように、レーザ光がパルス照射される。
【００２７】
具体的には、まず、接合面１１内の所定の領域（照射位置）Ａに照射部位（スポット）が形成されるように、レーザ光が接合面１１に照射される（照射ステップ：図５（ａ））。図５において照射部位が白抜きの円形領域Ａで示される。また、図５において、接合面１１上におけるレーザ光の照射部位の移動軌跡（照射軌跡）Ｓが破線で示されている。本実施形態において照射軌跡は環状の閉軌跡である。照射部位の中心は照射軌跡上に位置する。
【００２８】
領域Ａへのレーザ光の照射により、領域Ａにキーホールが形成される（図５（ｂ））。図５においてキーホールの形成領域が斜線で表わされた領域である。次いで、領域Ａへのレーザ光の照射が停止される（照射停止ステップ）。レーザ光の照射の停止により、キーホールが冷却固化して接合面１１に凹部が形成される。その後、接合面１１内の領域Ｂに照射部位が形成されるように照射位置を移動する（移動ステップ）。そして移動先の照射位置である領域Ｂにレーザ光が照射される（図５（ｃ））。ここで、領域Ｂは領域Ａに部分的に重複（オーバーラップ）する。
【００２９】
領域Ｂへのレーザ光の照射により、領域Ｂにもキーホールが形成される（図５（ｄ））。上述のように領域Ａと領域Ｂが部分的に重複しているため、図５（ｄ）に示すように領域Ａに形成された凹部と領域Ｂに形成されたキーホールが固化した凹部が重複した部分で連結される。次いで、領域Ｂへのレーザ光の照射が停止される。その後、領域Ｃに照射部位が形成されるように、レーザ光が照射される（図５（ｅ））。ここで、領域Ｃは領域Ｂに部分的に重複する。
【００３０】
領域Ｃへのレーザ光の照射により、領域Ｃにもキーホールが形成される。（図５（ｆ））。上述のように領域Ｂと領域Ｃが部分的に重複しているため、図５（ｆ）に示すように領域Ｂに形成された凹部と領域Ｃに形成されたキーホールが固化した凹部が重複した部分で連結される。次いで、領域Ｃへのレーザ光の照射が停止され、図５（ｇ）に示すように、領域Ｃに部分的に重複する領域Ｄに照射部位が形成されるように、レーザ光が照射される。
【００３１】
このようにして、照射軌跡（環状の閉軌跡）に沿って、間歇的に、且つ照射部位が部分的に重複しながら移動するように、レーザ光がパルス状に照射される。このため接合面１１に形成されるキーホールが固化した凹部が照射軌跡（円軌跡）に沿って順次連結し、最終的に、図５（ｋ）に示すように、レーザ光の照射軌跡（円軌跡）に沿って、キーホールが固化することにより形成された凹部が繋がった環状溝部１２１が形成される。また、形成された環状溝部１２１の内側の部分により立柱部１２２が形成される。こうして、環状溝部１２１および立柱部１２２を有する加工痕１２が形成される。このような加工痕１２が、接合面１１に複数個形成される。
【００３２】
図６は、接合面１１に１つの加工痕１２を形成するために接合面１１に形成される照射部位の移動軌跡（照射軌跡）を示す図である。図６および前述の図５に示すように照射軌跡Ｓの形状は環状である。図６において、照射軌跡Ｓの半径（走査半径）がＲで表わさる。また、照射軌跡Ｓに沿って順次部分的に重複するように形成される照射部位の径（照射径）がＬで表わされる。ここで、本実施形態においては、走査半径Ｒと照射径Ｌとの関係が、以下の式を満たすように、走査半径Ｒおよび照射径Ｌが調整されている。
０．５Ｌ＜Ｒ＜１．５Ｌ
【００３３】
図７は、図５に示した工程にしたがってレーザ光を接合面１１にパルス照射することにより接合面１１に形成された加工痕１２のＳＥＭ画像である。図７（ａ）は倍率６５０倍で撮像した複数の加工痕１２の表面のＳＥＭ画像、図７（ｂ）は倍率２５００倍で撮像した一つの加工痕１２の表面のＳＥＭ画像、図７（ｃ）は倍率２５００倍で撮像した一つの加工痕１２の断面のＳＥＭ画像である。なお、図７に示す加工痕は、レーザーマーカー（ＭＤ−Ｖ９９１０：キーエンス製）を用い、波長１０６４ｎｍのＹＶＯ４レーザーをアルミニウム製（ＡＤＣ１２）の金属板１の接合面１１に照射することにより、形成した。レーザの出力は１０Ｗ、パルス周波数は３０ｋＨｚ、走査速度は５０ｍｍ／ｓｅｃ．に設定した。また、照射径は０．０４ｍｍに、走査半径は０．０６ｍｍに、それぞれ調整した。
【００３４】
図７（ａ）からわかるように、複数の加工痕が接合面へのレーザ光の照射により形成されている。また、図７（ｂ）に示すように、加工痕１２は、環状溝部１２１と、この環状溝部１２１の内側に立設した略円柱状の立柱部１２２を備える。さらに、図７（ｃ）に示すように、立柱部１２２の側壁には、立柱部１２２の径外方に突出した突出部１２２ａが形成されている。突出部１２２ａがアンカー形状を構成する。したがって、このような加工痕１２が形成された接合面１１に樹脂等の被接合材料が環状溝部１２１内に入り込むように接合された場合、被接合材料が突出部１２２ａに絡まる。そのため、被接合材料が接合面１１に垂直な方向に引っ張られたときに、被接合材料が突出部１２２ａに干渉する。この干渉によって、被接合材料の引張力に対する抵抗力が生じる。斯かる抵抗力が、接合面１１での接合強度の向上に寄与する。
【００３５】
ここで、立柱部１２２の側壁にアンカー形状（突出部１２２ａ）が形成される理由について説明する。図８は、接合面１１へのレーザ光の照射によって立柱部１２２に突出部１２２ａが形成されるメカニズムを示す模式図である。図８の（ａ），（ｂ），（ｃ），（ｄ），（ｅ）の順に、加工痕１２が形成されていく。
【００３６】
まず、図８（ａ）に示すように、接合面１１内の領域Ｘにレーザ光が照射される。すると、領域Ｘにレーザ光のエネルギが熱として吸収される。その結果、領域Ｘに金属材料の溶融池Ｚが形成される。さらに領域Ｘにレーザ光が照射され続けると、溶融池Ｚを構成している金属が蒸発する。こうして発生した金属蒸気（蒸発気体）が外部に飛び出す勢いに対する反力（反跳力）が溶融池Ｚに作用することにより、溶融池Ｚが窪み、その結果、図８（ｂ）に示すように領域ＸにキーホールＫ１が形成される。キーホールＫ１が形成された後も、キーホールＫ１内に金属蒸気Ｊが発生し、発生した金属蒸気Ｊの反跳力がキーホールＫ１を形成する壁面に作用する。したがって、キーホールＫ１を形成する壁面が金属蒸気Ｊにより押圧される。なお、このような反跳力は、金属の気化に伴う急激な体積の膨張によりもたらされる。
【００３７】
こうして形成されるキーホールが固化して形成される凹部がレーザ光の照射軌跡（環状軌跡）に沿って、間歇的に、且つ部分的に重複するように形成されていくことにより、接合面１１に環状溝が形成される。環状溝の形成中、環状溝の内側に形成される立柱部を挟んで領域Ｘに対向する領域である領域Ｙにレーザ光が照射された場合、図８（ｃ）に示すように、領域Ｙに溶融池Ｚが形成される。さらに領域Ｙにレーザ光が照射され続けると、溶融池Ｚを構成している金属が蒸発する。この金属蒸気の反跳力が溶融池Ｚに作用し、図８（ｄ）に示すように領域ＹにキーホールＫ２が形成される。キーホールＫ２が形成された後も、キーホールＫ２内の金属蒸気Ｊの反跳力がキーホールＫ２を形成する壁面に作用する。このためキーホールＫ２を形成する壁面が金属蒸気Ｊにより押圧される。この様子が図８（ｄ）に表わされている。
【００３８】
ここで、図８（ｄ）に示すように、キーホールＫ２内の金属蒸気Ｊの反跳力は、環状溝の内側に形成されている立柱部１２２の側壁に作用する。このため立柱部１２２の側壁を形成する溶融金属が金属蒸気Ｊの反跳力に押圧されることにより、図８（ｅ）に示すように立柱部１２２の側壁部に窪み１２２ｂが形成される。一方、立柱部１２２の側壁部のうち、金属蒸気Ｊの反跳力が作用した部位すなわち窪み１２２ｂが形成された部位、と反対側の部位が窪み１２２ｂに押し出される。押し出された部分によって立柱部１２２の径外方に突出する突出部１２２ａが形成される。窪み１２２ｂの大きさは立柱部１２２の高さ方向にランダムに形成されるので、突出部１２２ａの大きさも立柱部１２２の高さ方向にランダムに形成される。よって、立柱部１２２の突出部１２２ａによってアンカー形状が形成されるのである。なお、窪み１２２ｂによってアンカー形状が形成されてもよい。
【００３９】
また、本実施形態では、上記したようにレーザ光はパルス照射される。つまり、間歇的にレーザ光が接合面１１に照射される。より具体的には、照射軌跡に沿ったある照射位置（照射部位）にレーザ光が照射され、その後、その照射位置へのレーザ光の照射が停止され、次いで、照射軌跡に沿ったある位置であって直前にレーザ光が照射されていた照射位置（照射部位）に部分的に重複する位置に照射位置が移動され、移動された照射位置（照射部位）にレーザ光が照射される。したがって、レーザ光が照射されている状態と照射されていない状態が交互に繰り返されながら、接合面１１に加工痕１２が形成されていく。このようにレーザ光の照射と非照射とを交互に繰り返しながら加工痕１２を形成することにより、加工痕１２の立柱部１２２の側壁が揺らされる。
【００４０】
図９は、接合面１１に一つの加工痕１２を形成する際におけるレーザ光の照射状況と、レーザ光の照射により形成されるキーホールの壁面に作用する力とを時系列的に示した図である。図９からわかるように、レーザ光は間歇的に照射される。レーザ光が照射されると、照射部位が加熱溶融し、さらに溶融金属が蒸発する。そして、金属蒸気の反跳力によりキーホールが形成されるとともに、キーホールを構成する溶融状の壁面が押圧される。この押圧力によりキーホールが拡張する。キーホールＫが拡張する様子を図１０に示す。図１０に示す矢印が、キーホールＫの壁面に作用する押圧力の作用方向を示す。押圧力によりキーホールＫの壁面が、図の実線位置から点線位置まで変化する。
【００４１】
次に、レーザ光の照射が停止されると、金属蒸気が生成されなくなるので、金属蒸気の反跳力も作用しなくなる。このためキーホールＫの壁面を構成する溶融金属の表面張力によって壁面が押戻される。この押戻し力によりキーホールＫが収縮する。キーホールＫが収縮する様子を図１１に示す。図１１に示す矢印が、キーホールＫの壁面に作用する押戻し力の作用方向を示す。押戻し力によりキーホールＫの壁面が、図の実線位置から点線位置まで変化する。
【００４２】
このように、レーザ光をパルス照射することにより、キーホールの拡張と収縮が繰り返される。つまり、キーホールの壁面が揺らされる。本実施形態においてはキーホールは最終的には加工痕１２の環状溝部１２１を形成するので、キーホールの壁面の一部は、環状溝部１２１の内壁面を構成する。環状溝部１２１の内壁面は環状溝部１２１の内側に立設する立柱部１２２の側壁面である。したがって、レーザ光をパルス照射することにより、立柱部１２２の側壁が揺らされる。図１２に、立柱部１２２が揺らされている様子を示す。なお、レーザ光の照射位置は間歇的に移動していくので、立柱部１２２の側壁が揺らされる位置も徐々に移動する。このような立柱部１２２の揺動動作によって、立柱部１２２の側壁が歪な形状に形成され易くなる。このため、立柱部１２２に突出部１２２ａのようなアンカー形状をより形成し易くすることができる。
【００４３】
また、上記したように、一つの加工痕１２を接合面１１に形成する場合において、レーザ光の照射軌跡の半径（走査半径）Ｒと照射径Ｌとの関係が、０．５Ｌ＜Ｒ＜１．５Ｌという関係式を満たすように、走査半径Ｒと照射径Ｌが調整されている。走査半径Ｒが０．５Ｌ以下である場合、アンカー形状を形成するための立柱部１２２が形成されなくなる。また、走査半径Ｒが１．５Ｌを越えた場合、立柱部１２２の径が大きいために、レーザ光の照射により生じる金属蒸気の反跳力が立柱部１２２に与える影響が低減する。特に、立柱部１２２の側壁のうち金属蒸気の反跳力が作用する部分とは反対側の部分が、金属蒸気の押圧力の影響を受け難い。そのため立柱部１２２の径方向外方に突出した突出部１２２ａを形成することが困難である。このことは、逆に言えば、走査半径Ｒと照射径Ｌが上記関係式を満たすように調整されていれば、安定的に、立柱部１２２に突出部１２２ａのようなアンカー形状を形成することができることを意味する。
【００４４】
（評価試験）
本実施形態で説明した加工方法が優れた効果を奏することを証明するために、評価サンプルを作製し、評価試験を実施した。評価試験を実施するにあたり、まず、アルミニウム合金製のテストピースを作製した。図１３に作製したテストピースの形状を示す。図１３（ａ）がテストピースＴＰの平面図であり、図１３（ｂ）がテストピースＴＰの側面図である。図１３に示すように、テストピースＴＰは平板状であり、平面視において正方形状を呈する。なお、テストピースＴＰの材質として、ＡＤＣ１２およびＡ５０５２という２種類のアルミニウム合金を用意した。
【００４５】
図１３（ａ）に示すように、テストピースＴＰの中央に断面円形の孔Ｗが表裏面を貫通するように形成されている。テストピースＴＰの表面のうち貫通孔Ｗの開口を囲むリング状の領域が、レーザ照射により加工痕が形成される接合面１１である。すなわち図１３（ａ）において網目状にハッチングした部分が接合面１１である。この接合面１１に、本実施形態で説明したようにレーザ光をパルス照射することによって、環状溝部１２１および環状溝部１２１の内側に立設する立柱部１２２とを有する加工痕１２を接合面１１に所定のパターンで複数個形成した。なお、レーザーマーカー（ＭＤ−Ｖ９９１０：キーエンス製）を用いて接合面１１にＹＶＯ４レーザ光をパルス照射した。また、レーザ出力を８０％に、走査速度を５０ｍｍ／ｓｅｃ．に、それぞれ設定した。また、このレーザーマーカーのパルスレーザ発振方式はＱスイッチ方式である。本例においは、Ｑスイッチ周波数を３０ｋＨｚに設定した。さらに、レーザ光の出力分布がシングルモードとなるように、出力分布が調整された。
【００４６】
上記のような条件下でレーザ加工された接合面１１を持つテストピースＴＰを射出成形用の金型にインサートした。そして、金型キャビティ内に加熱溶融したポリフェニレンスルファイド（ＰＰＳ）樹脂を射出成形機で射出してテストピースＴＰの接合面１１にＰＰＳ樹脂を接合し、所定の圧力で保圧した。その後、ＰＰＳ樹脂を冷却・固化することにより、評価サンプルＨを成形した。図１４に評価サンプルＨを示す。図１４の評価サンプルＨに示すように、ＰＰＳ樹脂からなる樹脂部品ＰがテストピースＴＰの接合面１１に接合されている。樹脂部品Ｐは、円板部Ｐ１および円板部Ｐ１の一方の面に接続された筒部Ｐ２とを備える。円板部Ｐ１の他方の面のうち外周寄りのリング状の領域が、テストピースＴＰの接合面１１に接合されている。
【００４７】
次いで、評価サンプルＨを図１５に示すようなブロック治具Ｇに載置する。そして、丸棒ＱでテストピースＴＰの接合面１１に接合された樹脂部品Ｐを接合面１１から引き剥がす方向に向けて押圧する。押圧力により樹脂部品Ｐが接合面１１から引き剥がされたときに必要であった押圧力を、評価サンプルの接合強度としてオートグラフＡＧで測定した。図１６および図１７に評価サンプルの接合強度の測定結果を、比較サンプルの接合強度の測定結果とともに示す。図１６は、テストピースＴＰの材質がＡＤＣ１２である場合における評価サンプルの接合強度の測定結果と、従来技術に示された加工方法で接合面が加工されたテストピース（材質はＡＤＣ１２）にＰＰＳ樹脂を接合することにより作製した比較サンプルの接合強度の測定結果とを比較したグラフである。図１７は、テストピースＴＰの材質がＡ５０５２である場合における評価サンプルの接合強度の測定結果と、従来技術に示された加工方法で接合面が加工されたテストピース（材質はＡ５０５２）にＰＰＳ樹脂を接合することにより作製した比較サンプルの接合強度の測定結果とを比較したグラフである。ここで、従来技術に示された加工方法とは、特許文献１のようにレーザ光を接合面に格子状に照射する接合面の加工方法である。なお、レーザ加工により接合面に形成された加工痕のうち隣接する加工痕の間隔（すなわち隣接する環状溝の間隔）は０．２ｍｍ、溝の幅は０．０４ｍｍ、溝の深さは０．０６ｍｍであった。
【００４８】
図１６および図１７からわかるように、本実施形態に係る評価サンプルＨの接合強度は、テストピースＴＰの材質がＡＤＣ１２であってもＡ５０５２であっても、比較サンプルの接合強度よりも大きい。したがって、本実施形態によれば、接合面の接合強度が向上するような接合面の加工方法を提供することができる。
【００４９】
以上のように、本実施形態によれば、接合面１１に環状の閉軌跡を描くようにレーザ光をパルス照射することにより、接合面１１に環状溝部１２１および環状溝部１２１の内側に立設する立柱部１２２とを有する加工痕１２を形成するとともに、環状溝部１２１および立柱部１２２の形成時に接合面１１へのレーザ光の照射により発生する金属蒸気の反跳力を立柱部１２２に作用させることにより、立柱部１２２の側壁のうち金属蒸気の反跳力が作用した部分とは反対側の部分に立柱部１２２の径外方に突出する突出部１２２ａを形成する、接合面１１の加工方法が提供される。
【００５０】
本実施形態に係る接合面１１の加工方法によれば、接合面１１に環状の閉軌跡を描くようにレーザ光がパルス照射されるので、レーザ光の照射により接合面１１に形成されるキーホールが固化した凹部が閉軌跡に沿って連結され、その結果、接合面１１上に環状溝部１２１が形成される。また、環状溝部１２１の内側に立柱部１２２が形成される。さらに、環状溝部１２１および立柱部１２２の形成時に発生する金属蒸気の反跳力が立柱部１２２に作用することで、立柱部１２２の側壁のうち金属蒸気の反跳力が作用した部分と反対側の部分に立柱部１２２の径外方に突出した突出部１２２ａ（アンカー形状）が形成される。このため接合面１１に溶融樹脂等の被接合材料が接合されたときに、立柱部１２２の突出部１２２ａに絡むように被接合材料が付着する。図１８に、突出部１２２ａに被接合材料としての樹脂Ｍが付着した様子を図１８に示す。図１８に示すように、樹脂Ｍは、金属板１の接合面１１に形成された立柱部１２２の突出部１２２ａに回り込んで絡まるように、突出部１２２ａに付着している。このため、樹脂Ｍが接合面１１から離間する方向（図１８において矢印Ｅで示す上方向）に引っ張られた場合、樹脂Ｍが立柱部１２２の突出部１２２ａに干渉する。このような樹脂Ｍの干渉により、樹脂Ｍの引張力に対する抵抗力が発生する。この抵抗力が、接合面１１での樹脂Ｍの接合強度の向上に寄与する。
【００５１】
また、一つの加工痕１２を接合面１１に形成するためのレーザ光の照射軌跡の半径（走査半径）をＲ、接合面１１に照射されるレーザ光の照射径をＬとしたときに、走査半径Ｒが、０．５Ｌ＜Ｒ＜１．５Ｌで表わされる範囲内であるように、走査半径Ｒおよびレーザ光の照射径Ｌが調整される。このため、突出部１２２ａのようなアンカー形状を有する立柱部１２２を接合面１１に確実に形成することができる。
【００５２】
また、照射軌跡に沿って照射部位が間歇的に且つ部分的に重複しながら移動するように、レーザ光がパルス状に接合面１１に照射される。このためレーザ光が接合面１１に照射されていない状態と照射されている状態が交互に繰り返される。レーザ光が照射されているときに接合面１１に環状溝部１２１および立柱部１２２が形成されていくとともに金属蒸気の反跳力等により立柱部１２２の側壁が押圧される。一方、レーザ光が照射されていないときには、レーザ照射時に押圧されていた立柱部１２２の側壁部分が溶融金属の表面張力により押戻される。このような立柱部１２２の側壁部分の押圧と押戻しが繰り返されることにより立柱部１２２が周期的に揺らされる。このため立柱部１２２の側壁へのアンカー形状の形成が促進される。また、レーザ光のパルス照射は、連続照射（ＣＷレーザ）と比較して低いレーザ出力で比較的深い溶け込みが得られ、さらに接合面１１への入熱制御が容易なことが一般に知られている。そのため、レーザ光のパルス照射によれば、接合面１１に閉軌跡（閉軌道）を描くようにレーザ光を照射して接合面１１にキーホールを形成するとともに、形成したキーホールが固まる前にその付近の熱源（レーザ）により溶融した材料でキーホールが埋められないようにレーザ光の照射を停止し、これによりキーホールを固まらせて凹部を形成するように、接合面１１への入熱制御を行うことができる。これに対し、ＣＷ（連続発振）レーザで接合面１１に閉軌跡を描くようにレーザ光を照射した場合、キーホールが形成されてもその付近に熱源（レーザ）が存在するため、キーホールが固まる前に溶融金属の表面張力によりキーホールが埋められてしまう。このように、ＣＷレーザを使用した場合、接合面１１への入熱制御が困難であり、その結果、溝を形成することが難しい。このことからしても、レーザ光のパルス照射は本実施形態に適したレーザ光の照射方法である。
【００５３】
また、本実施形態において、レーザのパルス発振方式はＱスイッチ方式である。Ｑスイッチ方式で発振した非常に高いエネルギを有するレーザ光をパルス状に接合面１１に照射することにより、パルス照射であってもキーホールが形成される程度に十分に深い溶け込みを得ることができ、それ故、環状溝部１２１を接合面１１に確実に形成することができる。また、本実施形態においては、レーザ光の出力分布のモードはシングルモードである。シングルモードのレーザ光を接合面１１に照射することにより、整った形状の環状溝部１２１および立柱部１２２を接合面１１に形成することができる。
【００５４】
以上、本発明の実施形態について説明したが、本発明は上記実施形態に限定されるべきものではない。例えば、上記実施形態では、接合面が形成される材料として金属材料を例示したが、金属材料以外の材料でもよい。また、上記実施形態では、接合面が形成される材料の一例としての金属材料としてアルミニウム合金を例示したが、それ以外の金属材料、例えばマグネシウム合金、鉄合金、ステンレス鋼、銅、銅合金等を使用することができる。また、上記実施形態では、接合面に接合される被接合材料として樹脂材料を例示したが、樹脂材料以外の材料でもよい。また、上記実施形態では、被接合材料の一例としての樹脂材料としてＰＰＳ樹脂を例示したが、それ以外の樹脂、例えばＰＡ６６樹脂、ＰＡ６樹脂、ＡＢＳ樹脂、ＰＢＴ樹脂等を使用することができる。このように、本発明は、その趣旨を逸脱しない限りにおいて、変形可能である。
【符号の説明】
【００５５】
１…金属板（金属材料）、２…レーザーマーカー、３…加工台、１１…接合面（金属表面）、１２…加工痕、１２１…環状溝部（閉じた溝）、１２２…立柱部、１２２ａ…突出部（アンカー形状）、Ｊ…金属蒸気（蒸発気体）、Ｋ…キーホール、Ｌ…照射径、Ｒ…走査半径、Ｓ…照射軌跡（閉軌跡）
【図１】
0006024122.tif 000002
【図２】
0006024122.tif 000003
【図３】
0006024122.tif 000004
【図４】
0006024122.tif 000005
【図５】
0006024122.tif 000006
【図６】
0006024122.tif 000007
【図８】
0006024122.tif 000008
【図９】
0006024122.tif 000009
【図１０】
0006024122.tif 000010
【図１１】
0006024122.tif 000011
【図１２】
0006024122.tif 000012
【図１３】
0006024122.tif 000013
【図１４】
0006024122.tif 000014
【図１５】
0006024122.tif 000015
【図１６】
0006024122.tif 000016
【図１７】
0006024122.tif 000017
【図１８】
0006024122.tif 000018
【図７】
0006024122.tif 000019